ЛАТУНЬ ДЛЯ КОЛЕЦ СИНХРОНИЗАТОРОВ И СПОСОБ ИЗГОТОВЛЕНИЯ ЗАГОТОВОК

1. Способ получения заготовки колец синхронизаторов из латуни со структурой, содержащей α-фазу в количестве 14-32 % и силициды на основе марганца, железа и хрома в количестве 0,1-8,0 %, включающий выплавку слитка в установке полунепрерывного литья, содержащего 59,0-60,0 мас.% меди, свинец не более 0,2 мас.%, цинк, марганец, железо, кремний, алюминий, никель, титан, цирконий, хром, ванадий, церий, вольфрам, магний, разрезку слитка на шашки, получение полуфабрикатов в виде труб прессованием с предварительным нагревом, охлаждение, удаление с одних концов труб прессутяжин, правку на косовалковой машине, выполнение обрезки других  концов с удалением разностенности труб, отжиг и контроль качества полученных заготовок, причем предварительный индукционный нагрев  перед прессованием осуществляют в интервале температур от 580°С до 680°С с последующим скальпированием, а отжиг осуществляют при температуре от 420°С до 480°С в течение 3 часов, при этом плавку латуни производят из шихты, состоящей не менее чем на 30 % из медных и латунных ломов и  на 60 % из отходов двойных и сложнолегированных латуней.
2. Способ по п. 1, отличающийся тем, что выплавку сплава осуществляют с использованием хромсодержащих лигатур.
3. Способ по п. 1, отличающийся тем, что выплавляют сплав с содержанием алюминия 2,0-2,5 мас.%, кремния ≤0,1 мас.%, титана до 0,5 мас.%, циркония до 0,5 мас.%, хрома до 0,3 мас.%, ванадия до 0,5 мас.%, вольфрама до 0,5 мас.%, церия до 0,01 мас.%, магния до 0,03 мас.%.